(57)【要約】【課題】  高比表面積、高結晶かつ低凝集性のカーボンブラックを提供する。【解決手段】  比表面積が３００〜１１００ｍ２／ｇ、結晶層厚み（Ｌｃ）が２５〜１００Å、かつ凝集粒子の最大径が２０μｍ以下であるするカーボンブラック。カーボンブラックのかさ密度が０．０１０〜０．０３０ｇ／ｃｍ３であることが好ましい。カーボンブラックのＪＩＳ  Ｋ  ５６００−２−５に規定されるツブゲージによる分散度が２０μｍ以下であることが好ましい。前記のカーボンブラックを用いた電池用電極。【選択図】  なし【特許請求の範囲】
【請求項１】
比表面積が３００〜１１００ｍ２／ｇ、結晶層厚み（Ｌｃ）が２５〜１００Å、かつ凝集粒子の最大径が２０μｍ以下であることを特徴とするカーボンブラック。
【請求項２】
かさ密度が０．０１０〜０．０３０ｇ／ｃｍ３であることを特徴とする請求項１に記載のカーボンブラック。
【請求項３】
ＪＩＳ  Ｋ  ５６００−２−５に規定されるツブゲージによる分散度が２０μｍ以下であることを特徴とする請求項１又は２に記載のカーボンブラック。
【請求項４】
請求項１から３のいずれか一項に記載のカーボンブラックを用いた電池用電極。
【発明の詳細な説明】
【技術分野】
【０００１】
本発明は、カーボンブラックに関する。
【背景技術】
【０００２】
近年、リチウムイオン二次電池や燃料電池などでカーボンブラックが用いられることが多くなっている。具体的には、リチウムイオン二次電池は正極および負極の導電剤として、燃料電池では触媒の担体として利用される。リチウムイオン二次電池の一般的な構造は、アルミニウム箔に正極活物質と導電剤の溶液を塗工した正極電極と、銅箔に炭素材料などの溶液を塗工した負極電極の間にイオンの移動が可能な多孔質の絶縁フィルムを挟み、全体を電解液で満たすことで構成される。導電剤として用いられるカーボンブラックはその目的（正極活物質の導電性向上）の為、高比表面積、高結晶かつ高分散であることが要求される。燃料電池のセル構造は、ガス流路を施したセパレーターの間にガス拡散層、触媒層、電解質膜を挟んだ構造となっている。この触媒層は触媒金属粒子（白金を用いることが多い。）が担持されたカーボンブラックで構成されており、触媒金属粒子はカーボンブラック表面に高分散で担持されている。ここで、担持とは、カーボンブラック表面に別の粒子が化学結合又は物理結合により付着した状態のことである。水素、酸素等の原料ガスは触媒金属粒子と接触して活性化され水を生成するため、触媒層の触媒金属粒子は高分散で担持されている方が、反応効率が高い。逆に、触媒金属粒子がカーボンブラックに低分散で担持される、すなわち凝集して担持されていると、原料ガスと触媒金属粒子の接触面積が小さくなり、反応効率が低下してしまう。
【０００３】
前述の為、カーボンブラックは高比表面積のものが好ましい。当初はファーネスブラックが使用されていたが、ファーネスブラックは結晶性が低く、また原料由来の不純物、例えば硫黄、塩素、カリウム、鉛、ナトリウム、カルシウムなどが数１０ｐｐｍ〜数％オーダーで含まれている場合が多く、これらの不純物は電池性能の低下の原因となっていた。
【０００４】
そこで、ファーネスブラックよりも格段に不純物の少ないアセチレンブラックを用いることが考えられるが、通常のアセチレンブラックの比表面積は３０〜２００ｍ２／ｇであり、高比表面積のファーネスブラック等に比べると担持面積が小さく、触媒金属粒子が凝集して担持され、高分散の状態を担持することができない。したがって、アセチレンブラックの高比表面積化が必要となる。アセチレンブラックの高比表面積化は、アセチレンブラックを５００℃以上の温度で空気、酸素等により表面を酸化することによって可能である（特許文献１）。上記の様にして高比表面積化したアセチレンブラックは触媒担体として使用されるが、一部にアセチレンブラック同士が凝集した凝集粒子が存在している。
【０００５】
近年の電池製造技術の向上に伴い、薄膜化が進んだ結果、上記の凝集粒子を低減させる要求が出てきている。凝集粒子が存在すると、正極の塗工面あるいは触媒層に凝集粒子による突起が生じ、その周辺に電荷の集中が起こり、電池寿命が短くなる原因となる。アセチレンブラックは、ストラクチャーと呼ばれる一次粒子の結合体が枝状に発達しており、凝集粒子低減にはそのストラクチャー同士の絡み合いをほぐす必要があるが、容易ではなかった。
【０００６】
カーボンブラック凝集粒子を低減させる手法として、当該カーボンブラックとイオン交換樹脂を溶媒に混合させてスラリーとし、これを外部剪断機（ビーズミル、ボールミル、３本ロール等）及び内部剪断機（超音波ホモジナイザー、ジェットミル等）を使用した解砕が提案されている（特許文献２）。また、カーボンブラック自体を粉体のまま各種の粉砕装置（ジェットミル、遊星ミル等）で解砕する手法が提案されている（特許文献３、４）。しかし、本用途で使用されるアセチレンブラックは一般のカーボンブラック以上にストラクチャーが発達しているだけでなく、高比表面積を有しているため、後処理による解砕には限界があった。
【先行技術文献】
【特許文献】
【０００７】
【特許文献１】特開昭６１−６６７５９号公報
【特許文献２】特開２００５−２１６６６１号公報
【特許文献３】特開２００５−４１９６７号公報
【特許文献４】特開２００６−２７４１８９号公報
【発明の概要】
【発明が解決しようとする課題】
【０００８】
本発明の目的は、高比表面積、高結晶かつ低凝集性のカーボンブラックを提供することである.
【課題を解決するための手段】
【０００９】
本発明は、上記の課題を解決するために、以下の手段を採用する。
（１）比表面積が３００〜１１００ｍ２／ｇ、結晶層厚み（Ｌｃ）が２５〜１００Å、かつ凝集粒子の最大径が２０μｍ以下であることを特徴とするカーボンブラック。
（２）かさ密度が０．０１０〜０．０３０ｇ／ｃｍ３であることを特徴とする前記（１）に記載のカーボンブラック。
（３）ＪＩＳ  Ｋ  ５６００−２−５に規定されるツブゲージによる分散度が２０μｍ以下であることを特徴とする前記（１）又は（２）に記載のカーボンブラック。
（４）前記（１）から（３）のいずれか一項に記載のカーボンブラックを用いた電池用電極。
【発明の効果】
【００１０】
本発明のカーボンブラックは、高比表面積かつ高結晶であり電池材料として用いると従来よりも高性能を得ることができる。また凝集粒子が低減されている為、水やアルコール、その他の溶剤に混合した際に高分散が可能であり、また塗工時に特段の配慮無く均一な平面を得ることが出来る。従来よりも薄膜にすることが可能であり、積層数を増やすことができるので、電池性能向上につながる。
【発明を実施するための形態】
【００１１】
本発明のカーボンブラックは、比表面積が３００〜１１００ｍ２／ｇである。３００ｍ２／ｇ未満では、電極スラリーあるいは触媒の担持工程等で十分に高分散させることができず、所望の性能を得ることができない。１１００ｍ２／ｇを超えると、前述の工程において薬液との浸せきが困難であり、所望の性能を得ることができない。また、Ｘ線回折により測定された結晶層厚み（Ｌｃ）が２５〜１００Åである。２５Å未満では結晶性が不十分で導電性を十分に付与することができない。１００Åを超えると一次粒子径が大きくなり過ぎ、高分散を維持することができなくなる。
【００１２】
本発明のカーボンブラックは、凝集粒子の最大径が２０μｍ以下である。２０μｍ以上の凝集粒子が存在すると、塗工の際に凝集粒子によって表面平滑性が保てず、凹凸部に電荷の粗密が生じ、電池特性が低下する。
【００１３】
また、本発明のカーボンブラックは、好ましくはＪＩＳ  Ｋ  ５６００−２−５に規定されるツブゲージによる分散度が２０μｍ以下のカーボンブラックである。ツブゲージにより平均的な凝集粒子のサイズを測定できるが、２０μｍ以下が好適である。
【００１４】
本発明のカーボンブラックの製造方法は、その一例として、まず反応炉内で原料（アセチレン、ベンゼンなど）を不完全燃焼反応させて高比表面積を有するカーボンブラックを生成させる。この高比表面積を有するカーボンブラックに、水分を含有させた後に、空気、オゾン等の酸化性ガスを用いて酸化処理することにより製造することが出来る。
【００１５】
段落（００１４）の工程で合成したカーボンブラックは、本発明のカーボンブラック原料粉であり、従来のカーボンブラックと比べ、凝集粒子が低減しているが、残存しているため、ボールミル、振動ミル、ジェットミル等を使用して凝集粒子を低減させる工程が必要である。特に、ジェットミルを用いるとより効果的に凝集粒子の低減することができる。この凝集粒子の低減工程に供する原料粉の物性の内、比表面積およびかさ密度が本発明の特許請求範囲に収まっている必要がある。比表面積が３００ｍ２／ｇ未満である場合、この処理により比表面積がさらに低くなり、十分な性能を得ることができない。比表面積が１１００ｍ２／ｇを超えると、本工程による凝集の低減の効果が不十分となる。結晶相の厚さが２５Å未満の場合、解砕により結晶相の厚さが大きく低下し、電池性能が低下する。１００Åを超える場合、本工程による凝集の低減の効果が不十分となる。さらに、結晶相の厚さが２５〜６５Åの範囲の場合、処理後の結晶相の厚さの減少が抑えられるため望ましい。
【実施例】
【００１６】
実施例１〜１０、比較例１〜６
アセチレンガスと酸素ガスを混合し、カーボンブラック製造炉（炉全長５ｍ、炉直径０．５ｍ）の炉頂に設置されたノズルから噴霧し、アセチレンの熱分解及び燃焼反応を利用してアセチレンブラックを製造した。その後、炉下部に直結されたバグフィルターからアセチレンブラックを捕集した。捕集したアセチレンブラック５００ｇを温度３０℃、湿度５０％の恒温恒湿装置で、質量が定常状態になるまで含水させた。その後、７００℃に加熱された電気炉内に投入し、炉内の圧力を０．１ｋＰａに保ったまま、空気を３０Ｌ／時で導入して１時間酸化処理を行い、高比表面積、高結晶化および高分散化処理を行った。このアセチレンブラックをジェットミルで粉砕圧０．３ＭＰａの条件で処理を行った。
【００１７】
アセチレンブラックの原料粉の物性、原料粉を処理して得られたアセチレンブラック処理粉の物性について、表１及び表２に示す。なお、物性としては下記の項目の物性を測定した。
（１）比表面積：ＪＩＳ  Ｋ  ６２１７−２に従い測定した。
（２）かさ密度：ＪＩＳ  Ｋ  ５１０１−１２−２：２００４に従い測定した。
（３）結晶相の厚さ：ブルカー社製Ｘ線回折装置Ｄ８ＡＤＶＡＮＣＥを行い、得られたアセチレンブラックの１５°〜３５°のＸ線回折像を測定し、２５°付近のピークから結晶相の厚さ（Ｌｃ）を求めた。
（４）凝集粒子径：前処理としてアセチレンブラック０．１ｇをヘキサメチルリン酸ナトリウム０．５％水溶液１０ｍＬに加え、超音波水槽を用い、１５０Ｗで３分間の分散処理を行った。その後、フロー式粒子形状測定装置ＦＰＩＡ−３０００(マルバーン社製）を用いて測定をした。測定モードはＬＦＰ、カウントは定量カウント、対物レンズは１０倍としてサンプルの粒子像を撮影し、それをコンピューターで解析をして粒子径を求めた。
（５）ツブゲージ分散度：前処理として、アセチレンブラックを０．１ｇ、ジブチルフタレートを３０ｇ、遠心沈降管に入れ、ホモジナイザー（日本精機製ＢＭ−２）を用いて、２０００ｒｐｍで１分間の条件で混合し、ＪＩＳ  Ｋ  ５６００−２−５に従いグラインドゲージ（５０μｍまたは２５μｍ溝）でツブの粒径を測定した。
【００１８】
【表１】
2014214290.tif 000002
【００１９】
【表２】
2014214290.tif 000003
【００２０】
表１から、本発明の実施例により得られたアセチレンブラックは、比表面積が高く、結晶性が高く、かつ凝集粒子径が小さく分散性に優れている。特に、比表面積が３００〜８００ｍ２／ｇかつ結晶相の厚さが２５〜６５Åのアセチレンブラックを原料とすることで処理後の比表面積および結晶相の厚さを維持しながら凝集粒子粒を小さくし、分散性を良くすることができる。
【００２１】
実施例８〜１０、比較例６のアセチレンブラックを用いて電極を作製し、その表面に認められた凝集塊（塗工面に生じた凸部分）の個数を比較した。電極の作成方法を以下に示す。正極材としてリチウム酸コバルトを、結着剤としてポリフッ化ビニリデン（呉羽化学製、ＫＦポリマー溶液）を用いた。これに分散溶媒としてＮ−メチルピロリドン（Ａｌｄｒｉｃｈ製）を添加、混練した正極合剤（スラリー）を作製した。バーコーターを用いて当該正極合剤スラリーをアルミニウム箔に２０μｍの厚みとなるように塗布後、乾燥して電極を作製した。
【００２２】
作製した電極の表面平滑性は、ＳＥＭを用いて１００μｍ角の視野を各１０視野観察して塗工面に生じた凸の個数により評価した。その結果、実施例８は平均０．５個、実施例９は平均０．７個、実施例１０は平均１．３個に対して、比較例６は平均１５個であった。
なお、比較例１は比表面積が低すぎる為、比較例３は結晶相厚みが薄過ぎる為、電極に用いるには不適であった。
【産業上の利用可能性】
【００２３】
本発明のカーボンブラックは、電池材料あるいは触媒担体として利用することができる。